(57)【要約】【課題】配線電極への接続部分に有機機能層すべてが露出しないような構造を簡単に形成することができる有機ＥＬ表示パネルを提供する。【手段】有機ＥＬ表示パネルは、第１及び第２電極並びに第１及び第２電極間に挟持された有機機能層からなる有機エレクトロルミネッセンス素子と、有機エレクトロルミネッセンス素子を担持する基板と、基板に形成された配線電極と、を有する有機ＥＬ表示パネルであって、有機機能層は、互いに積層された機能有機膜と導電性有機材料からなる抵抗結合有機膜とを含み、抵抗結合有機膜は第２電極及び配線電極間にまで延在した接続部を有する。【選択図】  図２
2008071930.tif 000002
【特許請求の範囲】
【請求項１】
第１及び第２電極並びに前記第１及び第２電極間に挟持された有機機能層からなる有機エレクトロルミネッセンス素子と、前記有機エレクトロルミネッセンス素子を担持する基板と、前記基板に形成された配線電極と、を有する有機エレクトロルミネッセンス表示パネルであって、
前記有機機能層は、互いに積層された機能有機膜と導電性有機材料からなる抵抗結合有機膜とを含み、
前記抵抗結合有機膜は前記第２電極及び前記配線電極間にまで延在した接続部を有することを特徴とする有機エレクトロルミネッセンス表示パネル。
【請求項２】
前記第２電極と前記抵抗結合有機膜が略同一のパターンで形成されたことを特徴とする請求項１記載の有機エレクトロルミネッセンス表示パネル。
【請求項３】
前記機能有機膜が、前記第２電極よりも狭い領域に形成されたことを特徴とする請求項１又は２記載の有機エレクトロルミネッセンス表示パネル。
【請求項４】
前記接続部の前記抵抗結合有機膜の膜厚方向の抵抗値が１ｋΩ以下であることを特徴とする請求項１〜３のいずれかに記載の有機エレクトロルミネッセンス表示パネル。
【請求項５】
前記接続部における前記抵抗結合有機膜の比抵抗が、前記有機機能層における前記抵抗結合有機膜の比抵抗に比べて小さいことを特徴とする請求項１〜４のいずれかに記載の有機エレクトロルミネッセンス表示パネル。
【請求項６】
前記接続部における前記抵抗結合有機膜の表面粗さが、前記有機機能層における前記抵抗結合有機膜に比べて大きいことを特徴とする請求項１〜４のいずれかに記載の有機エレクトロルミネッセンス表示パネル。
【請求項７】
前記接続部における前記抵抗結合有機膜の膜厚が、前記有機機能層における前記抵抗結合有機膜に比べて小さいことを特徴とする請求項１〜４のいずれかに記載の有機エレクトロルミネッセンス表示パネル。
【請求項８】
前記接続部において、前記配線電極はパターン化され凹凸が形成されたことを特徴とする請求項１〜４のいずれかに記載の有機エレクトロルミネッセンス表示パネル。
【請求項９】
第１及び第２電極並びに前記第１及び第２電極間に挟持された有機機能層からなる有機エレクトロルミネッセンス素子と、前記有機エレクトロルミネッセンス素子を担持する基板と、前記基板に形成された配線電極と、を有する有機エレクトロルミネッセンス表示パネルの製造方法であって、
前記有機機能層は互いに積層された機能有機膜と導電性有機材料からなる抵抗結合有機膜とを含み、前記抵抗結合有機膜が前記第２電極及び前記配線電極間にまで延在した接続部を形成する接続部形成工程を含み、
接続部形成工程は、前記機能有機膜と前記抵抗結合有機膜とを異なるパターンで形成する機能有機膜及び抵抗結合有機膜形成工程と、前記抵抗結合有機膜及び前記第２電極を、前記配線電極の一部に重なるような接続部パターンで形成する工程と、前記第２電極をマスクにして、前記抵抗結合有機膜をエッチングする工程を含むことを特徴とする有機エレクトロルミネッセンス表示パネルの製造方法。
【請求項１０】
前記機能有機膜を形成する工程が、前記第２電極よりも狭い領域に前記機能有機膜を形成する工程を含むことを特徴とする請求項９記載の有機エレクトロルミネッセンス表示パネルの製造方法。
【請求項１１】
前記配線電極上に形成した前記抵抗結合有機膜の少なくとも一部を、低抵抗化する工程を含むことを特徴とする請求項９または請求項１０記載の有機エレクトロルミネッセンス表示パネルの製造方法。
【請求項１２】
低抵抗化工程が、前記抵抗結合有機膜にドーパントを添加する工程であることを特徴とする請求項１１記載の有機エレクトロルミネッセンス表示パネルの製造方法。
【請求項１３】
前記ドーパントを添加する工程が、ドーパントを含む溶液を塗布する工程であることを特徴とする請求項１２記載の有機エレクトロルミネッセンス表示パネルの製造方法。
【請求項１４】
低抵抗化工程が、前記抵抗結合有機膜の表面に凹凸を設ける工程であることを特徴とする請求項１１記載の有機エレクトロルミネッセンス表示パネルの製造方法。
【請求項１５】
前記凹凸を設ける工程が、光照射によって行われる工程であることを特徴とする請求項１４記載の有機エレクトロルミネッセンス表示パネルの製造方法。
【請求項１６】
前記配線電極上に形成した前記第２電極に光を照射する溶接工程を含むことを特徴とする請求項９又は１０記載の有機エレクトロルミネッセンス表示パネルの製造方法。
【発明の詳細な説明】
【技術分野】
【０００１】
本発明は、電流の注入によって発光するエレクトロルミネッセンスを呈する有機化合物材料からなる発光層を含む２以上の有機膜の積層（以下、有機機能層という）を備えた有機エレクトロルミネッセンス素子（以下、有機ＥＬ素子という）の複数が基板上に形成された有機エレクトロルミネッセンス表示パネル（以下、有機ＥＬ表示パネルという）及びその製造方法に関する。
【背景技術】
【０００２】
有機ＥＬ表示パネルの製造方法において、塗布法で有機機能層を形成する場合は、スピンコート法、ブレードコート法、ロールコート法、スプレー法などの基板の略全面に塗布する塗布法や、インクジェット法、フレキソ印刷法、ディスペンス法などの各種印刷法などがある。印刷法では、パターニングが容易にできる反面、均一な膜を得にくい。例えば、インクジェット法では、ノズルの詰まりや、射出量の不安定により、欠陥や膜厚ムラが起きやすい。フレキソ印刷など、版を用いる印刷法では、版が基板と接触するため、パーティクルが発生しやすい。ディスペンスによる塗布も、液の供給量を高精度にコントロールするのが難しく、膜厚ムラが起きやすい。
【０００３】
一方、スピンコートなどの略全面に形成する塗布法では、ムラのない均一な膜を得ることができる反面、パターン形成するのが困難である。これらの問題を解決する方法が特許文献１に開示されている。特許文献１の段落（００２５）に、塗布法で高分子系材料層の有機機能層を形成後、第２電極を選択的に形成し、第２電極のパターンをマスクにして有機機能層をプラズマエッチングし、第２電極を覆う第３電極を選択的に形成する製造技術が開示されている。
【０００４】
特許文献１に開示されている有機ＥＬ表示パネルの構造では、第２電極と外部の配線との接続のための配線電極への電気的接続は、図１に示すように、第２電極を覆う第３電極を介して行われる。第２電極と配線電極間に全ての有機機能層が挟まれた箇所では、有機機能層に半導体が含まれるため、一部の界面がオーミック接触にならず、抵抗が非常に高くなる。よって、第２電極から配線電極への電流の流れは、ほとんど全て第３電極を通して行われる。
【特許文献１】特開２００４−６２７８公報
【発明の開示】
【発明が解決しようとする課題】
【０００５】
従来技術の有機機能層の全ての層が第２電極と略同一のパターンで形成されるので、図１に示すように、有機機能層の上下及び有機機能層の中の界面全ての端面が第３電極以外の部位で第２電極の外に露出する問題があった。
【０００６】
本発明の解決しようとする課題には、配線電極への接続部分に有機機能層すべてが露出しないような構造を簡単に形成することができる有機ＥＬ表示パネル及びその製造方法を提供することが一例として挙げられる。
【課題を解決するための手段】
【０００７】
請求項１記載の有機エレクトロルミネッセンス表示パネルは、第１及び第２電極並びに前記第１及び第２電極間に挟持された有機機能層からなる有機エレクトロルミネッセンス素子と、前記有機エレクトロルミネッセンス素子を担持する基板と、前記基板に形成された配線電極と、を有する有機エレクトロルミネッセンス表示パネルであって、
前記有機機能層は、互いに積層された機能有機膜と導電性有機材料からなる抵抗結合有機膜とを含み、
前記抵抗結合有機膜は前記第２電極及び前記配線電極間にまで延在した接続部を有することを特徴とする。
【０００８】
本発明の有機エレクトロルミネッセンス表示パネルでは、抵抗結合有機膜のみ露出し、他の有機膜である機能有機膜の界面は露出しない。よって、有機機能層界面の露出が少ないので、耐久性が向上する。第３電極がなくても、第２電極と配線電極の接続を問題なく行うことができる。さらに、第３電極の形成工程が必要なく、その製造が容易となる。
【０００９】
請求項９記載の有機エレクトロルミネッセンス表示パネルの製造方法は、第１及び第２電極並びに前記第１及び第２電極間に挟持された有機機能層からなる有機エレクトロルミネッセンス素子と、前記有機エレクトロルミネッセンス素子を担持する基板と、前記基板に形成された配線電極と、を有する有機エレクトロルミネッセンス表示パネルの製造方法であって、
前記有機機能層は互いに積層された機能有機膜と導電性有機材料からなる抵抗結合有機膜とを含み、前記抵抗結合有機膜が前記第２電極及び前記配線電極間にまで延在した接続部を形成する接続部形成工程を含み、
接続部形成工程は、前記機能有機膜と前記抵抗結合有機膜とを異なるパターンで形成する機能有機膜及び抵抗結合有機膜形成工程と、前記抵抗結合有機膜及び前記第２電極を、前記配線電極の一部に重なるような接続部パターンで形成する工程と、前記第２電極をマスクにして、前記抵抗結合有機膜をエッチングする工程を含むことを特徴とする。
【発明を実施するための形態】
【００１０】
以下に本発明の実施形態の有機ＥＬ表示パネルにおける接続構造を図面を参照しつつ説明する。
【００１１】
有機ＥＬ表示パネルは少なくとも１つの有機ＥＬ素子が基板に形成されたものであって、図２に示すように、基板１０に形成された有機ＥＬ素子は、第１電極１３と、第１電極１３に接続されかつ電流の注入によって発光する有機発光層を含む２層以上の有機膜からなる有機機能層１４と、有機機能層１４に接続された第２電極１５と、を含む。そして、有機ＥＬ表示パネルは有機ＥＬ素子の電源配線のための基板１０に形成された配線電極１９を含んでいる。
【００１２】
基板１０には、ガラスや樹脂を用いるのが一般的である。基板１０は、有機ＥＬ素子を駆動するためのトランジスタなどの素子、カラーフィルタ、色変換層などを含んでいてもよい。
【００１３】
第１電極１３及び第２電極１５は、有機ＥＬ素子の陽極もしくは陰極である。一方が陽極の場合は他方を陰極にとする。電極材料としては、既知の有機ＥＬ素子の陽極、陰極材料を用いることができ、光の取り出し側の電極に透光性材料を用いる。パッシブ駆動型のパネルを作製するために、いずれも直交するパターンをストライブ状としてもよいしアクティブ駆動型のパネル作製するために、所定のパターンを画素（発光部）に対応した島状としてもよい。
【００１４】
有機機能層１４は、図２に示すように、有機発光層を含む機能有機膜１４２と導電性有機材料からなる抵抗結合有機膜１４１からなる。素子において積層されている抵抗結合有機膜１４１は第２電極１５及び配線電極１９間にまで延在しかつ積層された接続部Ｃｎの一部を構成している。すなわち、抵抗結合有機膜１４１は機能有機材料に属するが、有機機能層１４は、導電性有機材料からなる抵抗結合有機膜１４１、抵抗結合有機膜１４１以外の機能有機膜１４２からなる。抵抗結合有機膜１４１及び機能有機膜１４２は、単層であっても、複数の層からなってていてもよい。機能有機膜１４２は、第１電極１３を覆うように形成され、接続部Ｃｎには形成されない。
【００１５】
たとえば、抵抗結合有機膜１４１は、第２電極１５と略同一の領域に、第１電極１３と配線電極１９の接続部Ｃｎを覆う部分に略全面に形成される。なお、「略全面」とは、発光部間のギャップ部分などに形成されていない部分があってもよいことを言い、隙間なく完全に連続して形成される場合も当然含む。抵抗結合有機膜１４１を第２電極１５と略同一のパターンに形成するためには、抵抗結合有機膜１４１を基板１０の略全面に形成した後、第２電極１５のパターンをマスクにして抵抗結合有機膜１４１をエッチングすればよい。重ねてエッチングにすることで、自己整合的に、抵抗結合有機膜１４１を第２電極１５と略同一のパターンに形成できる。
【００１６】
有機機能層１４を図３を用いて説明する。図３は、第１電極１３及び第２電極１５が陽極及び陰極である場合の有機ＥＬ素子である。機能有機膜１４２である主に有機物からなる発光層において、陽極からホールが陰極から電子が注入され、再結合し発光する。有機ＥＬ素子の有機機能層１４は、例えば、陽極の第１電極１３から陰極の第２電極１５へ順に積層されたホール注入層／ホール輸送層／発光層／電子輸送層／電子注入層のそれぞれの機能を持つ複数の機能有機材料の膜からなる。さらに、ホール輸送層及び発光層間に電子ブロック層を、発光層及び電子輸送層にホールブロック層を機能有機膜として設けることもできる。なお、発光層を除き、ホール注入層、ホール輸送層、電子輸送層、電子注入層、電子ブロック層及びホールブロック層のいずれかは省略してもよい。抵抗結合有機膜１４１と機能有機膜１４２の区別は発光層の有無と電導性によりなされる。
【００１７】
各々の有機機能層１４は、通常、有機物からなり、更に、低分子、デンドリマー高分子の有機物からなる場合がある。低分子の有機物からなる有機機能層１４は一般に蒸着法などのドライプロセス（真空プロセス）によって、高分子やデンドリマーの有機物からなる有機機能層１４は一般に塗布法によって、それぞれ形成されるのが一般的である。一部に、塗布法が可能である有機溶媒に可溶な低分子材料、蒸着が可能である高分子材料も存在する。一般に、有機機能層１４に用いられる発光層などの材料には、Ｐ型やＮ型の有機半導体、もしくはバイポーラ性の有機半導体を用いることが多い。しかし、素子を高性能化するために有機機能層１４の一部を、導電性の有機物で形成される例も報告されている。例えば、有機機能層１４に用いる導電性高分子材料として、ＰＥＤＯＴ（poly(3,4-ethylene dioxythiophene)）、ポリアニリン、ボリパラフェニレンビニレン誘導体、ポリチオフェン誘導体、ポリパラフェニレン誘導体、ポリアルキルフェニレン、ポリアセチレン誘導体、などが挙げられている。更に、これらの有機機能層１４に用いる導電性高分子材料は、トルエン、ベンゼン、クロロベンゼン、ジクロロベンゼン、クロロホルム、テトラリン、キシレン、アニソール、ジクロロメタン、γブチロラクトン、ブチルセルソルブ、シクロヘキサン、ＮＭＰ（Ｎ−メチル−２−ピロリドン）、ジメチルスルホキシド、シクロヘキサノン、ジオキサン、または、ＴＨＦ（テトラヒドロフラン）などの溶媒から選ばれた１種または複数種、に前駆体を溶解し、塗布される。溶媒としては、前述の溶媒の他、ＰＧＭＥ（propyleneglycol monomethyl ether）、ＰＧＭＥＡ（propyleneglycol monomethyl ether acetate）、乳酸エチル、ＤＭＡc（N.N-dimethylacetamide）、ＭＥＫ（methyl ethyl ketone）、ＭＩＢＫ（methyl isobutyl ketone）、ＩＰＡ（iso propyl alcohol）、エタノールなど、既知の溶剤を用いることができる。塗布方法としては、スピンコート、ブレードコート、ロールコート、スプレーなどの基板１０の略全面に塗布する方法、インクジェット、フレキソ印刷法、ディスペンス法などの各種印刷法など、所定のパターンに塗布する方法がある。
【００１８】
導電性有機材料はホール注入層として用いるのが有用である場合が多いので、その場合は、機能有機材料のうち抵抗結合有機膜１４１をホール注入層とし、発光層など他の膜の少なくとも１つを機能有機膜１４２とすればよい。すなわち、他の例においては、抵抗結合有機膜１４１として、ホール輸送層、発光層、電子輸送層、電子注入層の少なくとも１つが設定される。
【００１９】
図４に示すように、機能有機膜１４２が、例えばＲＧＢ色に対応する機能有機膜１４２ａ、１４２ｂ、１４２ｃに、塗り分けられていてもよい。有機機能層材料を選択して適宜積層して各々が赤Ｒ、緑Ｇ及び青Ｂの発光部を構成することもできる。更に、機能有機膜１４２を抵抗結合有機膜１４１及び第２電極１５よりも狭い領域に形成してもよい。発光色によって塗り分ける場合には必要であるからである。
【００２０】
図２では、抵抗結合有機膜１４１が機能有機膜１４２の下層に形成されるが、図５に示すように、抵抗結合有機膜１４１を機能有機膜１４２の上層に形成してもよいし、図６に示すように、抵抗結合有機膜１４１を機能有機膜１４２に挟まれるようにして形成してもよい。
【００２１】
配線電極１９は、有機ＥＬ表示パネルやＬＣＤで用いられる既知の配線材料を用いることができる。配線電極１９及び第２電極１５の間の抵抗結合有機膜１４１の接続部Ｃｎを通して、素子は外部の駆動回路に接続される。ただし、抵抗結合有機膜１４１を形成するための塗布液が酸性の溶液である場合、配線電極１９の表面は、Ｃｒ、Ｔａ、Ｍｏ、Ｔｉなどの耐酸性の高い材料で形成されていることが望ましい。
【００２２】
＜実施形態１＞
図７は基板１０上にマトリクス状に配置された複数の有機ＥＬ素子を備えたパッシブ駆動型有機ＥＬ表示パネルの部分拡大背面図である。
【００２３】
図示の有機ＥＬ表示パネルは、透明電極層を含む行電極の複数の第１電極１３と、有機機能層と、該行電極に交差する金属電極層を含む列電極の複数の第２電極１５と、が基板１０上に順次積層されて構成されている。行電極は、各々が帯状に形成されるとともに、所定の間隔をおいて互いに平行となるように配列されており、列電極も同様である。このように、マトリクス表示パネルは、複数の行と列の電極の交差点に形成された複数の有機ＥＬ素子の発光部からなる表示領域を有している。第２電極１５は、接続部Ｃｎを介して配線電極１９に接続されている。
【００２４】
第１電極１３は、島状の透明電極を水平方向に電気的に接続する金属バスラインから構成してもよい。第２電極１５の上には図示しないが封止膜として窒化酸化シリコン、窒化シリコンなどの窒化物、或いは酸化物又は炭素などの無機物からなる無機パッシベーション膜を備えてもよい。有機ＥＬ表示パネルは平行電極間に基板１０上の有機ＥＬ素子の間に設けられた複数の絶縁物からなる隔壁を備えることもできる。無機パッシベーション膜の封止膜には、フッ素系やシリコン系の樹脂、その他、フォトレジスト、ポリイミドなど合成樹脂膜との多層とすることもできる。
【００２５】
上記有機ＥＬ表示パネルの製造方法を、図７のＡＡの断面を示す図８などを用いて説明する。
【００２６】
図８に示すように、基板１０上の表示領域（発光部が配列されるべき領域）に、第１電極１３を形成する。基板１０上には、予め有機ＥＬ素子を駆動するためのトランジスタなどの素子、カラーフィルタ、色変換層などを設けておいて、それらの上に第１電極１３を形成してもよい。
【００２７】
パッシブ駆動型のパネルを作製するために、第１電極１３のパターンをストライプ状としてもよいし、アクティブ駆動型のパネルを作製するために、第１電極１３のパターンを発光部に対応した島状としてもよい。第１電極１３が有機ＥＬ素子の陽極であってもよい。
【００２８】
図示しないが、第１電極１３の形成後に、第２電極１５のパターニングに用いる隔壁を形成してもよいし、発光部（画素）のギャップ部分に絶縁膜を形成してもよい。
【００２９】
図９に示すように、表示領域の外側に、第２電極１５を外部に引き出すための配線電極１９を形成する。配線電極１９は、後の工程で画定する接続部Ｃｎを確保するために所定の面積を有している。配線電極１９の形成は第１電極１３形成の前に行ってもよいし、第２電極１５と同一材料で配線電極１９を構成してそれらを同時に形成してもよい。また、基板１０自身に導電性を有する場合は、基板１０を配線電極１９の代わりにして基板１０表面を所定面積で露出させてもよい。これら同時形成及び基板利用の場合、配線電極１９の形成工程が不要となる。
【００３０】
図１０に示すように、基板１０（第１電極１３及び配線電極１９を含む）の略全面に、導電性の有機材料からなる抵抗結合有機膜１４１を形成する。配線電極１９上の抵抗結合有機膜１４１が接続部Ｃｎとなる。
【００３１】
抵抗結合有機膜１４１には前述したような導電性の有機材料を用いることができる。例えば、抵抗結合有機膜１４１がホール注入層であってもよい。
【００３２】
形成する方法としては、前述した通り、塗布法や蒸着法を用いることができる。略全面に形成するには、スピンコート、ブレードコート、ロールコート、スプレー塗布、蒸着法などが特に適している。
【００３３】
図１１に示すように、配線電極１９上を除き第１電極１３を覆う部分に、抵抗結合有機膜１４１以外の有機機能層となる機能有機膜１４２を形成する。例えば、機能有機膜１４２はホール輸送層、発光層、電子輸送層、電子注入層などであってもよい。ここで、機能有機膜１４２を発光色によって塗り分ける工程を実行することができる。更に、機能有機膜１４２を、後に画定する抵抗結合有機膜１４１及び第２電極１５のパターンよりも狭い領域に形成する。接続部になるべき部分に機能有機膜１４２を形成すると、第２電極１５と配線電極１９の接続抵抗が高くなるからである。
【００３４】
図１２に示すように、第２電極１５を所定のパターン（配線電極１９の一部を後に外部接続用に露出させるために抵抗結合有機膜１４１の面積よりも小である）で形成する。第２電極１５は、後に行う抵抗結合有機膜１４１のエッチング工程でマスクとして機能させるため、耐エッチング性が高いことが望ましい。通常、電極材料として用いられる金属や金属酸化物は、耐エッチング性が高いので問題ない。
【００３５】
一方、第２電極１５材料として、導電性の高分子などを用いる場合には、抵抗結合有機膜１４１と同程度のエッチング速度となるため、注意が必要である。その場合は、でき上がりに必要な膜厚に、エッチングにより減じる膜厚分を加えた高分子膜厚を形成しておくことで、問題を解決できる。
【００３６】
第２電極１５の形成方法としては、蒸着、スパッタ、印刷などを用いることができる。第２電極１５をパターニングする方法は、特に限定されないが、通常のフォトリソグラフィは溶液を用いるため、有機機能層１４に悪影響を及ぼす可能性が高い。よって、マスク蒸着や、マスクスパッタによってパターニングするのが好ましい。また、第１電極１３上に設けた隔壁によって、パターニングしてもよい。
【００３７】
パッシブ駆動型のパネルを作製するために、第２電極１５をストライプ状に形成してもよいし、アクティブ駆動型のパネルを作製するために、第２電極１５を略全面状に形成してもよい。第２電極１５が有機ＥＬ素子の陰極であってもよい。
【００３８】
図１３に示すように、第２電極１５のパターンをマスクにして、抵抗結合有機膜１４１をエッチングする。有機機能層１４は一般に、耐湿性が弱いため、エッチング方法は、プラズマ化したガスを用いるドライエッチングが好ましい。ドライエッチングに用いるガスは、Ｏ2、Ａｒ、ＣＦ4などやこれらの混合ガスを用いることができる。特にＯ2を含むガスを用いると、有機物からなる抵抗結合有機膜１４１は良くエッチングされるが、無機物からなる第２電極１５はほとんどエッチングされず、好適である。
【００３９】
図１４に示すように、第２電極１５に覆われていない部分の抵抗結合有機膜１４１が除去され、配線電極１９の一部が外部接続用に露出するとともに、自己整合的に第２電極１５と略同一パターンの抵抗結合有機膜１４１が得られ、接続部Ｃｎが画定される。
【００４０】
なお、第２電極よりも上の層に別にエッチングマスクとなる層を形成しエッチングを行ってもよい。
【００４１】
この後、カラーフィルタや色変換層を形成してもよいし、封止を行ってもよい。
【００４２】
実施形態の有機ＥＬ表示パネルの第２電極１５と配線電極１９の接続部Ｃｎの接続抵抗を以下に説明する。
【００４３】
第２電極１５は、配線電極１９の接続部Ｃｎに、抵抗結合有機膜１４１を介して電気的に接続される。有機機能層１４と第２電極１５及び配線電極１９は一般にオーミックに接触するから、第２電極１５と配線電極１９の接続抵抗は、接続部Ｃｎで第２電極１５と配線電極１９に挟まれた抵抗結合有機膜１４１の膜厚方向の抵抗値にほぼ等しいと考えてよい。接続部Ｃｎの面積をＳ、抵抗結合有機膜１４１の膜厚をｄ、抵抗結合有機膜１４１の比抵抗をρとすると、第２電極１５と配線電極１９の接続抵抗Ｒは、Ｒ＝ρ×ｄ／Ｓと表される。
【００４４】
有機ＥＬ素子は電流注入型の素子であるため、接続抵抗Ｒの値が大きいと、この部分での電圧降下や電力の消費があり、好ましくない。よって、接続部の抵抗結合有機膜１４１の膜厚方向の抵抗値（接続抵抗Ｒの値）は、好ましくは１ｋΩ以下、さらに好ましくは１００Ω以下にした方がよい。
【００４５】
抵抗結合有機膜１４１は導電性を有し、膜厚は通常、１００ｎｍ程度で非常に薄いため、接続部Ｃｎにおける抵抗結合有機膜１４１の膜厚方向の抵抗値は、有機ＥＬ素子の有機機能層１４合計の抵抗値よりも低い値となる。
【００４６】
例えば、導電性の有機材料として一般に用いられるＰＥＤＯＴ（ＰＥＤＴ／ＰＳＳ）（ポリ（３，４−エチレンジオキシチオフェン）／ポリ（４−スチレンスルホナート））の比抵抗ρは概ねρ＝１０3〜１０6Ω・ｃｍ程度である。仮にアクティブ型の有機ＥＬ表示パネルを想定し、接続部Ｃｎの面積を１ｍｍ角（面積Ｓ＝１０-2ｃｍ2）、抵抗結合有機膜１４１の膜厚ｄを１００ｎｍ＝１０-5ｃｍとしＰＥＤＯＴを用いた場合、接続部Ｃｎにおける抵抗結合有機膜１４１の膜厚方向の抵抗Ｒは、Ｒ＝ρ×ｄ／Ｓ＝（１０3〜１０6）×１０-5／１０-2＝１〜１０3Ωとなり、この場合は良好な接続抵抗が得られることがわかる。
【００４７】
一般に有機ＥＬ素子は耐湿性が弱い。これは、各層の界面に水分が侵入し素子を侵すことが一因であるけれども、実施形態の有機ＥＬ表示パネルにおいて、抵抗結合有機膜１４１及び第２電極１５のパターンよりも狭い領域に機能有機膜１４２を形成すると、第２電極１５端面に露出する界面は、抵抗結合有機膜１４１の上下の界面と、抵抗結合有機膜１４１が複数の層からなる場合は各層の界面のみである。機能有機膜１４２に関しては、層の上下の界面、層の中の界面は露出せず、透湿性の低い第２電極１５に覆われた状態となる。よって、素子耐久性の向上に寄与する。
【００４８】
さらに、実施形態の有機ＥＬ表示パネル製造方法において、抵抗結合有機膜１４１のパターニングに、マスクなどの「型」を必要としないで第２電極１５とほぼ同一のパターンで形成できるので、工程の削減に貢献する。さらに、第２電極１５と配線電極１９で挟まれる部分が抵抗の低い抵抗結合有機膜１４１のみとなるので、この部分の接続抵抗が低い状態を獲得できる。
【００４９】
＜実施例１＞
実施例１として、パッシブ駆動型有機ＥＬ表示パネルを作製した。
【００５０】
図１５に示すように、第１電極１３として、ガラス基板１０上に、ＩＴＯ（インジウムスズ酸化物）を、スパッタ法とフォトエッチングにより、平行ストライプ状に４本形成した。
【００５１】
図１６に示すように、第１電極１３に重ならないように、配線電極１９として、Ｔｉ（５０ｎｍ厚）／Ａｌ（２００ｎｍ厚）／Ｔｉ（５０ｎｍ厚）からなる多層の金属膜を、スパッタ法とフォトエッチングにより形成した。
【００５２】
図１７に示すように、抵抗結合有機膜１４１として、ガラス基板１０（第１電極１３及び配線電極１９）の略全面に、比抵抗１０3Ω・ｃｍのＰＥＤＯＴを１００ｎｍ、スピンコートにより形成した。
【００５３】
図１８に示すように、機能有機膜１４２として、表示領域に対応する部分すなわち第１電極１３の端部以外及び基板１０上の抵抗結合有機膜１４１上に、ＴＰＤ（５０ｎｍ厚）／Ａｌｑ3（６００ｎｍ厚）／Ｌｉ2Ｏ（１ｎｍ厚）の各膜を、マスク蒸着で形成した。
【００５４】
図１９に示すように、第１電極１３に直交な第２電極１５として、Ａｌ（１００ｎｍ厚）を、マスク蒸着で、平行ストライプ状に３本のパターンを形成した。
【００５５】
第２電極１５のパターンをマスクにして、抵抗結合有機膜１４１をエッチングして、図２０に示すように、配線電極１９の一部を外部接続用に露出させ、接続部Ｃｎを画定した。この際に、機能有機膜１４２も同時にエッチングされるが、発光部分ではないので、特に問題はない。エッチングは、例えば、真空プラズマを用いて行う。エッチングガスに酸素を用い、圧力を１００Ｐａ、パワーを１Ｗ／ｃｍ2程度にし、エッチングを１０分間行えば、抵抗結合有機膜１４１を良好にエッチングできる。また、第２電極１５へのダメージもほとんどなかった。結果、図２０に示すパッシブ駆動型有機ＥＬ表示パネルが得られた。
【００５６】
更に、背面側から封止処理などを行い、実施例１の有機ＥＬ表示パネルが完成した。接続部Ｃｎの大きさを、０．１ｍｍ×０．１ｍｍとすれば、接続部Ｃｎの抵抗は、１００Ω程度であった。
【００５７】
上述した実施例においては、基板上の複数の第１電極と第２電極との交差する部分の有機機能層すなわち発光部からなる単純マトリクス表示タイプの有機ＥＬ表示パネルを説明したが、本発明はアクティブマトリクスタイプの表示パネルにも応用できる。
【００５８】
＜実施例２＞
実施例２として、アクティブ駆動型有機ＥＬ表示パネルを作製した。
【００５９】
図２１に示すように、個々の画素を駆動する配線されたトランジスタＴｒのマトリクスを形成した基板１０を用意した。図ではトランジスタのみを代表して示しその駆動用の配線はすべて省略して図示していない。
【００６０】
図２２に示すように、第１電極１３、配線電極１９、その他必要な配線（図示せず）などを基板１０上に形成した。第１電極１３としては、ＩＴＯを、スパッタ法とフォトエッチングにより、島状に形成した。配線電極１９などは、トランジスタの配線を作製する際に同時に形成してもよい。
【００６１】
図２３に示すように、感光性ポリイミドを用いて、複数の第１電極１３の画素（発光部）に対応した部分と配線電極１９の接続部に対応した部分に開口部を有する絶縁膜パターンＩＮＰを形成した。このように、第１電極１３上に、発光部を画定する絶縁膜、接続部に対応した部を画定する絶縁膜の少なくとも１つを設けてもよい。この場合、発光部の面積や、接続部の面積を高精度に画定でき、表示品位の高いパネルを実現できる。更に、第１電極１３エッジでの素子の短絡を防止できる。
【００６２】
図２４に示すように抵抗結合有機膜１４１として、基板１０の略全面に、比抵抗１０3Ω・ｃｍのＰＥＤＯＴを１００ｎｍ、スプレー法により形成した。
【００６３】
図２５に示すように機能有機膜１４２として、表示領域に対応する部分に、ＴＰＤ（５０ｎｍ厚）／Ａｌｑ3（６００ｎｍ厚）／Ｌｉ2Ｏ（１ｎｍ厚）の積層を、マスク蒸着で形成した。
【００６４】
ここで、他の実施形態では、図２６に示すように、ＲＧＢの発光色に合わせ、他の材料で機能有機膜１４２の積層を１４２ａ〜ｃの部分に分けて形成してもよい。
【００６５】
図２７に示すように、第２電極１５として、Ａｌ（１００ｎｍ厚）を、マスク蒸着で、発光エリアと接続部Ｃｎを覆う領域に形成した。
【００６６】
第２電極１５のパターンをマスクにして、抵抗結合有機膜１４１をエッチングして、図２８に示すように、配線電極１９の一部を外部接続用に露出させ、接続部Ｃｎを画定した。エッチングは、例えば、真空プラズマを用いて行う。エッチングガスに酸素を用い、圧力を１００Ｐａ、パワーを１Ｗ／ｃｍ2にし、エッチングを１０分間行えば、抵抗結合有機膜１４１を良好にエッチングできる。また、第２電極１５へのダメージもほとんどなかった。結果、図２８に示すアクティブ駆動型有機ＥＬ表示パネルが得られた。
【００６７】
更に、封止などを行い、有機ＥＬ表示パネルが完成した。接続部Ｃｎの大きさを、１ｍｍ×１０ｍｍとすれば、接続部Ｃｎの抵抗は、わずか０．１Ω程度である。
【００６８】
＜実施形態２＞
有機ＥＬ表示パネルにおいて、第２電極１５及び配線電極１９間の接続部Ｃｎの抵抗は、低ければ低い方がよい。実施形態２として、接続部Ｃｎの抵抗を低くするために、抵抗結合有機膜１４１の接続部Ｃｎに関わる部分の抵抗を低くする低抵抗構造を実施形態１に付加する。
【００６９】
＜実施形態２−１＞
図２９に示すように、接続部Ｃｎを抵抗結合有機膜１４１と低抵抗金属膜LRFの２層構造、言い換えれば、配線電極１９を、第１電極１３材料／低抵抗金属の２層構造としてもよい。この場合、接続部のための低抵抗金属を成膜する成膜工程を設けて全体として接続部の合計のシート抵抗ρ／ｄを低くできる。
【００７０】
＜実施形態２−２＞
さらに、低抵抗構造として抵抗結合有機膜１４１の少なくとも接続部Ｃｎに、部分的に比抵抗が低い材料部分となる構造を用いることができる。たとえば、図１０〜図１２に示す工程の間に図３０に示す工程を加えて、抵抗結合有機膜１４１を形成後インクジェットノズルを用いて部分的に接続部Ｃｎに比抵抗を低くするドーパントの溶液を塗布し乾燥拡散させることで実現可能である。この場合、接続部のためのたとえば金属ナノ粒子をドープする成膜工程を設けて全体として接続部のシート抵抗を低くできる。かかるドーピング処理が低抵抗化処理工程である。かかるドーパントは、抵抗結合有機膜１４１の第１材料の電気抵抗値よりも低い電気抵抗値を有する第２材料である。
【００７１】
本実施形態は、図３１に示すように、接続部Ｃｎの抵抗結合有機膜１４１に部分的に周囲よりも低い抵抗値の領域（ハッチ部分）を形成した以外、図２の構造と同一の構造を有することができる。
【００７２】
＜実施形態２−３＞
また、低抵抗構造は、接続部Ｃｎに対応する配線電極１９の部分を予めパターニングして表面に凹凸を設けることにより、実現できる。たとえば、図１０〜図１２に示す工程の間に図３２に示す工程を加えて、配線電極１９凹凸表面の上に形成された接続部Ｃｎの抵抗結合有機膜１４１は凹凸となり、その表面積が大きくなると同時に、凹凸の角部で抵抗結合有機膜１４１膜厚が部分的に薄くなり、接続抵抗を低くできる。なお、配線電極１９の接続部Ｃｎ部分の凹凸は多層にしてもよい。凹凸の高低差は低抵抗化のために、抵抗結合有機膜１４１の膜厚の１／２以上が望ましく、さらに該膜厚以上であるとより好ましい。
【００７３】
本実施形態は、図３３に示すように、抵抗結合有機膜１４１に界面面積が周囲よりも大きく部分的に薄くなった低い抵抗値の接続部Ｃｎを形成した以外、図２の構造と同一の構造を有することができる。
【００７４】
＜実施形態２−４＞
さらに、低抵抗構造は、抵抗結合有機膜形成工程の後工程でのレーザ光照射などで形成することができる。すなわち、低抵抗構造は、図３４に示すように、抵抗結合有機膜１４１を形成後、抵抗結合有機膜の接続部Ｃｎにレーザ光を照射し、図３５に示すように、抵抗結合有機膜１４１に凹凸を作ること、あるいは、図３６に示すように、抵抗結合有機膜１４１を部分的に除去することで実現できる。そうすれば、図３７および図３８に示すように、本実施形態では、接続部Ｃｎの抵抗結合有機膜１４１に部分的に第２電極１５及び第１電極１３が短絡しより低い抵抗値の領域を形成した以外、図２の構造と同一の構造を有することができる。
【００７５】
＜実施形態２−５＞
また、図３９に示すように、第２電極１５の形成後に、接続部Ｃｎの第２電極１５の上からレーザ光を照射すると、この部分で、第２電極１５、抵抗結合有機膜１４１及び第１電極１３が一旦溶解して接合箇所が連続性を持つように再度固化し、両者を融合させ、図４０に示すように、接続部Ｃｎを介して溶接状態となり、低抵抗化が達成できる。
【００７６】
いずれの方法においても、接続部Ｃｎの抵抗結合有機膜１４１の比抵抗を下げるために、接続部Ｃｎの抵抗結合有機膜１４１の膜厚を薄くして、さらに、接続部Ｃｎの抵抗結合有機膜１４１の表面積を大きくすることで有効な効果を奏する。
【図面の簡単な説明】
【００７７】
【図１】従来の有機ＥＬ表示パネルの概略部分断面図である。
【図２】本発明による実施形態の有機ＥＬ表示パネルの概略部分断面図である。
【図３】本発明による実施形態の有機ＥＬ表示パネルの有機ＥＬ素子の概略部分断面図である。
【図４】本発明による他の実施形態の有機ＥＬ表示パネルの概略部分断面図である。
【図５】本発明による他の実施形態の有機ＥＬ表示パネルの概略部分断面図である。
【図６】本発明による他の実施形態の有機ＥＬ表示パネルの概略部分断面図である。
【図７】本発明による他の実施形態の、複数の有機ＥＬ素子を備えた有機ＥＬ表示パネルの部分拡大背面図である。
【図８】本発明による他の実施形態の有機ＥＬ表示パネルの製造過程における基板の部分断面図である。
【図９】本発明による他の実施形態の有機ＥＬ表示パネルの製造過程における基板の部分断面図である。
【図１０】本発明による他の実施形態の有機ＥＬ表示パネルの製造過程における基板の部分断面図である。
【図１１】本発明による他の実施形態の有機ＥＬ表示パネルの製造過程における基板の部分断面図である。
【図１２】本発明による他の実施形態の有機ＥＬ表示パネルの製造過程における基板の部分断面図である。
【図１３】本発明による他の実施形態の有機ＥＬ表示パネルの製造過程における基板の部分断面図である。
【図１４】本発明による他の実施形態の有機ＥＬ表示パネルの製造過程における基板の部分断面図である。
【図１５】本発明による実施例の有機ＥＬ表示パネルの製造過程における基板の平面図である。
【図１６】本発明による実施例の有機ＥＬ表示パネルの製造過程における基板の平面図である。
【図１７】本発明による実施例の有機ＥＬ表示パネルの製造過程における基板の平面図である。
【図１８】本発明による実施例の有機ＥＬ表示パネルの製造過程における基板の平面図である。
【図１９】本発明による実施例の有機ＥＬ表示パネルの製造過程における基板の平面図である。
【図２０】本発明による実施例の有機ＥＬ表示パネルの製造過程における基板の平面図である。
【図２１】本発明による他の実施例の有機ＥＬ表示パネルの製造過程における基板の平面図である。
【図２２】本発明による他の実施例の有機ＥＬ表示パネルの製造過程における基板の平面図である。
【図２３】本発明による他の実施例の有機ＥＬ表示パネルの製造過程における基板の平面図である。
【図２４】本発明による他の実施例の有機ＥＬ表示パネルの製造過程における基板の平面図である。
【図２５】本発明による他の実施例の有機ＥＬ表示パネルの製造過程における基板の平面図である。
【図２６】本発明による他の実施例の有機ＥＬ表示パネルの製造過程における基板の平面図である。
【図２７】本発明による他の実施例の有機ＥＬ表示パネルの製造過程における基板の平面図である。
【図２８】本発明による他の実施例の有機ＥＬ表示パネルの製造過程における基板の平面図である。
【図２９】本発明による他の実施形態の有機ＥＬ表示パネルの概略部分断面図である。
【図３０】本発明による他の実施形態の有機ＥＬ表示パネルの製造過程における基板の部分断面図である。
【図３１】本発明による他の実施形態の有機ＥＬ表示パネルの概略部分断面図である。
【図３２】本発明による他の実施形態の有機ＥＬ表示パネルの製造過程における基板の部分断面図である。
【図３３】本発明による他の実施形態の有機ＥＬ表示パネルの概略部分断面図である。
【図３４】本発明による他の実施形態の有機ＥＬ表示パネルの製造過程における基板の部分断面図である。
【図３５】本発明による他の実施形態の有機ＥＬ表示パネルの製造過程における基板の部分断面図である。
【図３６】本発明による他の実施形態の有機ＥＬ表示パネルの製造過程における基板の部分断面図である。
【図３７】本発明による他の実施形態の有機ＥＬ表示パネルの概略部分断面図である。
【図３８】本発明による他の実施形態の有機ＥＬ表示パネルの概略部分断面図である。
【図３９】本発明による他の実施形態の有機ＥＬ表示パネルの製造過程における基板の部分断面図である。
【図４０】本発明による他の実施形態の有機ＥＬ表示パネルの概略部分断面図である。
【符号の説明】
【００７８】
１０  基板
１３  第１電極
１４  有機機能層
１５  第２電極
１６  封止膜
１９  配線電極
１４１  抵抗結合有機膜
１４２  機能有機膜
【図１】
2008071930.tif 000003
【図２】
2008071930.tif 000004
【図３】
2008071930.tif 000005
【図４】
2008071930.tif 000006
【図５】
2008071930.tif 000007
【図６】
2008071930.tif 000008
【図７】
2008071930.tif 000009
【図８】
2008071930.tif 000010
【図９】
2008071930.tif 000011
【図１０】
2008071930.tif 000012
【図１１】
2008071930.tif 000013
【図１２】
2008071930.tif 000014
【図１３】
2008071930.tif 000015
【図１４】
2008071930.tif 000016
【図１５】
2008071930.tif 000017
【図１６】
2008071930.tif 000018
【図１７】
2008071930.tif 000019
【図１８】
2008071930.tif 000020
【図１９】
2008071930.tif 000021
【図２０】
2008071930.tif 000022
【図２１】
2008071930.tif 000023
【図２２】
2008071930.tif 000024
【図２３】
2008071930.tif 000025
【図２４】
2008071930.tif 000026
【図２５】
2008071930.tif 000027
【図２６】
2008071930.tif 000028
【図２７】
2008071930.tif 000029
【図２８】
2008071930.tif 000030
【図２９】
2008071930.tif 000031
【図３０】
2008071930.tif 000032
【図３１】
2008071930.tif 000033
【図３２】
2008071930.tif 000034
【図３３】
2008071930.tif 000035
【図３４】
2008071930.tif 000036
【図３５】
2008071930.tif 000037
【図３６】
2008071930.tif 000038
【図３７】
2008071930.tif 000039
【図３８】
2008071930.tif 000040
【図３９】
2008071930.tif 000041
【図４０】
2008071930.tif 000042